(57)【要約】      （修正有）【課題】「白ちゃけ」や「ギラツキ」の発生による視認性の低下が防止された防眩フィルム用の金型を製造する方法を提供する。【解決手段】金型用基材１の表面にニッケルめっき３を施すめっき工程と、ニッケルめっきを切削加工および／または研磨加工することによって表面粗さが０．１μｍ以下の鏡面４を形成する鏡面加工工程と、形成された鏡面に複数の微細凹部５を切削加工によって形成する微細凹部形成工程と、微細凹部が形成された面を熱処理する熱処理工程とを含み、上記微細凹部形成工程における複数の微細凹部の切削加工が、前記鏡面加工工程で形成された鏡面と平行な方向に相対的に直線移動し、かつ直線移動と同時に前記鏡面加工工程で形成された鏡面と垂直な方向に微小往復移動する切削工具によって行なわれ、切削される微細凹部間の平均最隣接距離をａ（μｍ）とし、切削深さをｄ（μｍ）とした時に特定の条件を満たす。【選択図】図１
2011197545.tif 000002
【特許請求の範囲】
【請求項１】
金型用基材の表面にニッケルめっきを施すめっき工程と、
金型用基材の表面に施されたニッケルめっきを切削加工および／または研磨加工することによって表面粗さが０．１μｍ以下の鏡面を形成する鏡面加工工程と、
形成された鏡面に複数の微細凹部を切削加工によって形成する微細凹部形成工程と、
微細凹部が形成された面を熱処理する熱処理工程とを含み、
上記微細凹部形成工程における複数の微細凹部の切削加工が、前記鏡面加工工程で形成された鏡面と平行な方向に相対的に直線移動し、かつ直線移動と同時に前記鏡面加工工程で形成された鏡面と垂直な方向に微小往復移動する切削工具によって行なわれ、
切削される微細凹部間の平均最隣接距離をａ（μｍ）とし、切削深さをｄ（μｍ）とした時に以下の条件を満たすことを特徴とする防眩フィルム製造用金型の製造方法。
【数１】
2011197545.tif 000019
【数２】
2011197545.tif 000020
【請求項２】
上記熱処理工程の処理温度が２００℃〜６００℃であり、処理時間が３０分間〜１０時間である請求項１に記載の製造方法。
【請求項３】
上記微細凹部形成工程における上記切削工具の前記鏡面加工工程で形成された鏡面と垂直な方向への微小往復移動が圧電素子により行なわれる、請求項１または２に記載の製造方法。
【請求項４】
上記微細凹部形成工程において形成される複数の微細凹部は球面の一部で形成されており、球面の半径をＲ（μｍ）とした時に以下の条件を満たす請求項１〜３のいずれかに記載の製造方法。
【数３】
2011197545.tif 000021
【数４】
2011197545.tif 000022
【請求項５】
請求項１〜４のいずれかに記載の方法によって製造された金型の微細凹部が形成された面を透明樹脂フィルムに転写し、次いで微細凹部が形成された面が転写された透明樹脂フィルムを金型から剥がすことを特徴とする防眩フィルムの製造方法。
【発明の詳細な説明】
【技術分野】
【０００１】
本発明は、防眩フィルムを得るための金型の製造方法や、防眩性に優れた防眩（アンチグレア）フィルムの製造方法に関する。
【背景技術】
【０００２】
液晶ディスプレイやプラズマディスプレイパネル、ブラウン管（陰極線管：ＣＲＴ）ディスプレイ、有機エレクトロルミネッセンス（ＥＬ）ディスプレイなどの画像表示装置は、その表示面に外光が映り込むと視認性が著しく損なわれてしまう。このような外光の映り込みを防止するために、画質を重視するテレビやパーソナルコンピュータ、外光の強い屋外で使用されるビデオカメラやデジタルカメラ、反射光を利用して表示を行なう携帯電話などにおいては、画像表示装置の表面に防眩フィルムが配置されている。
【０００３】
このような防眩フィルムの製造方法として、例えば、特開２００７−１８７９５２号公報（特許文献１）には、基材に銅めっきまたはニッケルめっきを施した後、研磨し、サンドブラスト加工を施した後、クロムめっきを施すことによって、表面に微細な凹凸を有するロールを製造し、かかるロールの凹凸形状を透明樹脂フィルムに転写した後、該フィルムを剥離する方法が記載されている。
【先行技術文献】
【特許文献】
【０００４】
【特許文献１】特開２００７−１８７９５２号公報
【発明の概要】
【発明が解決しようとする課題】
【０００５】
防眩フィルムには、防眩性が求められる他、画像表示装置の表面に配置した際に良好なコントラストを発現すること、画像表示装置の表面に配置した際に散乱光によって表示面全体が白っぽくなり、表示が濁った色になる、いわゆる「白ちゃけ」の発生を抑制すること、及び、画像表示装置の表面に配置した際に画像表示装置の画素と防眩フィルムの表面凹凸形状とが干渉し、結果として輝度分布が発生して見えにくくなる、いわゆる「ギラツキ」の発生を抑制することが要望されている。しかしながら、特許文献１に記載された方法では、サンドブラスト加工によって凹凸形状を形成した金型を使用して防眩フィルムを製造するため、得られる防眩フィルムにおける凹凸形状の精度の点で充分でなく、特に、５０μｍ以上の周期を持つ比較的大きな凹凸形状を有する場合があるため、「ギラツキ」が発生しやすかった。
【０００６】
そこで、本発明の目的は、優れた防眩性を示しながら、良好なコントラストを発現し、「白ちゃけ」や「ギラツキ」の発生による視認性の低下が防止された防眩フィルムを製造するための金型を製造する方法を提供することにある。
【課題を解決するための手段】
【０００７】
本発明の防眩フィルム製造用金型の製造方法は、金型用基材の表面にニッケルめっきを施すめっき工程と、金型用基材の表面に施されたニッケルめっきを切削加工および／または研磨加工することによって表面粗さが０．１μｍ以下の鏡面を形成する鏡面加工工程と、形成された鏡面に複数の微細凹部を切削加工によって形成する微細凹部形成工程と、微細凹部が形成された面を熱処理する熱処理工程とを含み、上記微細凹部形成工程における複数の微細凹部の切削加工が、前記鏡面加工工程で形成された鏡面と平行な方向に相対的に直線移動し、かつ直線移動と同時に前記鏡面加工工程で形成された鏡面と垂直な方向に微小往復移動する切削工具によって行なわれ、切削される微細凹部間の平均最隣接距離をａ（μｍ）とし、切削深さをｄ（μｍ）とした時に以下の条件を満たすことを特徴とする。
【０００８】
【数１】
2011197545.tif 000003
【０００９】
【数２】
2011197545.tif 000004
【００１０】
本発明の防眩フィルム製造用金型の製造方法において、上記熱処理工程の処理温度は２００℃〜６００℃であり、処理時間が３０分間〜１０時間であることが好ましい。
【００１１】
本発明の防眩フィルム製造用金型の製造方法において、上記微細凹部形成工程における上記切削工具の前記鏡面加工工程で形成された鏡面と垂直な方向への微小往復移動が圧電素子により行なわれることが好ましい。
【００１２】
本発明の防眩フィルム製造用金型の製造方法は、上記微細凹部形成工程において形成される複数の微細凹部は球面の一部で形成されており、球面の半径をＲ（μｍ）とした時に以下の条件を満たすことが好ましい。
【００１３】
【数３】
2011197545.tif 000005
【００１４】
【数４】
2011197545.tif 000006
【００１５】
本発明はまた、上述した本発明の防眩フィルム製造用金型の製造方法によって製造された金型の微細凹部が形成された面を透明樹脂フィルムに転写し、次いで微細凹部が形成された面が転写された透明樹脂フィルムを金型から剥がすことを特徴とする防眩フィルムの製造方法についても提供する。
【発明の効果】
【００１６】
本発明によれば、優れた防眩性を示しながら、良好なコントラストを発現し、「白ちゃけ」や「ギラツキ」の発生による視認性の低下が防止された防眩フィルムを製造するための金型を製造することができる。加えて、上述した熱処理工程を含むことによって、より硬度に優れた防眩フィルム製造用金型を製造し得るという効果も発揮される。また、この金型の微細凹部が形成された面（凹凸面）を透明樹脂フィルムに転写し、次いで凹凸面が転写された透明樹脂フィルムを金型から剥がすことにより、前述した光学性能に優れた防眩フィルムを得ることが可能となる。
【図面の簡単な説明】
【００１７】
【図１】本発明の防眩フィルム製造用金型の製造方法の好ましい一例を模式的に示す図である。
【図２】鏡面加工工程によって形成された鏡面と平行な方向に相対的に直線移動し、かつ直線移動と同時に鏡面加工工程によって形成された鏡面と垂直な方向に微小往復移動する切削工具の様子を模式的に示す図である。
【図３】平板状の金型用基材に微細凹部の切削加工を行なうための装置を模式的に示す図である。
【図４】円筒状の金型用基材に微細凹部の切削加工を行なうための装置を模式的に示す図である。
【図５】微細凹部間の最隣接距離ａおよび切削深さｄを説明するための模式図である。
【図６】微細凹部が球面の一部で形成される場合の、微細凹部形状を模式的に示す図である。
【図７】微細凹部を規則的に配置した状態を模式的に示す図である。
【図８】微細凹部をランダムに配置した状態を模式的に示す図である。
【図９】実施例１の微細凹部の配置を示す図である。
【図１０】実施例２の微細凹部の配置を示す図である。
【発明を実施するための形態】
【００１８】
＜防眩フィルム製造用金型の製造方法＞
図１は、本発明の防眩フィルム製造用金型の製造方法の好ましい一例を模式的に示す図である。図１には各工程での金型の断面を模式的に示している。本発明の防眩フィルム製造用金型の製造方法は、〔１〕めっき工程と、〔２〕鏡面加工工程と、〔３〕微細凹凸形成工程と、〔４〕熱処理工程を基本的に含む。以下、図１を参照しながら各工程について詳細に説明する。
【００１９】
〔１〕めっき工程
本発明の防眩フィルム製造用金型の製造方法ではまず、金型に用いる基材（金型用基材）１の表面２に、ニッケルめっき３を施す。このように、金型用基材１の表面２にニッケルめっき３を施すことにより、金型用基材１に存在していた微小な凹凸や鬆が解消される。ニッケルめっきは切削性が良いことから、後の鏡面加工工程における鏡面加工や、微細凹部形成工程における微細凹部の切削が容易となる。
【００２０】
めっき工程において用いられるニッケルとしては、純金属であることができるほか、ニッケルを主体とする合金であってもよく、したがって、本明細書でいう「ニッケル」は、ニッケルおよびニッケル合金を含む意味である。中でも、該ニッケルめっきとしてはニッケルを主成分とし、リン、ホウ素、タングステンなどを副成分として含むニッケル合金めっきであることが好ましい。ニッケルめっきは、電解めっきで行なっても無電解めっきで行なってもよいが、通常は無電解めっきが採用される。
【００２１】
ニッケルめっきを施す際には、めっき層が余り薄いと、下地表面の影響が排除しきれないことから、その厚みは５０μｍ以上であるのが好ましい。めっき層厚みの上限は臨界的でないが、コストなどとのからみから、一般的には５００μｍ程度までで十分である。
【００２２】
なお、本発明の防眩フィルム製造用金型の製造方法において、金型用基材１の形成に好適に用いられる金属材料としては、コストの観点からアルミニウム、鉄母材などが挙げられ、さらに低熱伝導率の観点から、ステンレス鋼やチタンなどが挙げられる。ここでいうアルミニウム、鉄、チタンなどは純金属であってもよいが、コスト、硬度、切削性などの観点から、アルミニウム、鉄、チタンなどを主体とする合金であることが好ましい。
【００２３】
また、金型用基材１の形状は、当分野において従来より採用されている適宜の形状であれば特に制限されず、平板状であってもよいし、円柱状または円筒状のロールであってもよい。ロール状の基材を用いて金型を作製すれば、防眩フィルムを連続的なロール状で製造することができるという利点がある。
【００２４】
〔２〕鏡面加工工程
続く鏡面加工工程では、上述しためっき工程にて金型用基材１の表面２に形成されたニッケルめっき３を切削加工および／または研磨加工によって表面粗さが０．１μｍ以下の鏡面４を形成する。これは、基材となる金属板や金属ロールは、所望の精度にするために、切削や研削などの機械加工が施されていることが多く、それにより基材表面に加工目が残っており、ニッケルめっきが施された状態でも、それらの加工目が残ることがあるし、また、めっきしたままの状態では、表面にうねりが存在し完全に平滑な面が得られないためである。すなわち、このような深い加工目が残ったり、表面にうねりが存在した表面に後述する微細凹部形成加工を施した場合には、加工目やうねりの影響によって、設計通りの微細凹部を切削加工によって形成することができない。図１（ａ）には、平板状の金型用基材１の表面２にめっき工程においてニッケルめっき３が施され、さらに鏡面加工工程において鏡面研磨された表面４を有するようにされた状態を模式的に示している。
【００２５】
ニッケルめっき３に鏡面研磨された表面（鏡面）４を形成する方法については特に制限されるものではなく、切削加工および／または研磨加工を用いることができる。切削加工によって鏡面加工を行なう場合には、超精密旋盤を用い、切削工具を用いて鏡面切削することによって、ニッケルめっき３に鏡面４を形成することが好ましい。切削工具の材質や形状などは特に制限されるものではなく、超硬バイト、ＣＢＮバイト、セラミックバイト、ダイヤモンドバイトなどを使用することができるが、加工精度の観点からダイヤモンドバイトを用いることが好ましい。また、研磨加工によって鏡面加工を行なう場合には、機械研磨法、電解研磨法、化学研磨法などの従来公知の方法を使用することができる。機械研磨法としては、超仕上げ法、ラッピング、流体研磨法、バフ研磨法などが例示される。さらに、所定の表面粗さを得るために切削加工と研磨加工を組み合わせて行なうこともできる。加工後の鏡面の表面粗さは、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、微細凹部形成工程における切削加工に表面粗さの影響が残るため好ましくない。また、中心線平均粗さＲａの下限については特に制限されず、加工時間や加工コストの観点から、おのずと限界があるので、特に指定する必要性はない。
【００２６】
〔３〕微細凹部形成工程
続く微細凹部形成工程では、前記鏡面加工工程によって形成された鏡面４に、切削工具を用いて複数の微細凹部５を切削加工によって形成する。図１（ｂ）には、基材１の表面４に微細凹部５が形成された状態を模式的に示している。
【００２７】
微細凹部形成工程における複数の微細凹部の切削加工は、前記鏡面加工工程によって形成された鏡面４と平行な方向６に相対的に直線移動し、かつ、直線移動と同時に前記鏡面加工工程によって形成された鏡面４と垂直な方向７に微小往復移動する切削工具８によって行なわれることが好ましい。図２に鏡面４と平行な方向６に相対的に直線移動し、かつ直線移動と同時に鏡面４と垂直な方向７に微小往復移動する切削工具８の様子を模式的に示した。図２においては、金型用基材１を固定して図示したため、切削工具８のみが直線移動と垂直方向への微小往復移動を行なっている。このような切削加工を行なうことによって、金型用基材１上に所望のピッチ、深さで微細凹部５を高精度に形成することができる。
【００２８】
このような切削加工を行なうための装置を図３および図４に模式的に示した。図３は、金型用基材１が平板状である場合の装置であり、設置された金型用基材１上に形成されたニッケルめっきに形成された鏡面４と平行な第１の方向（以下、Ｘ方向とする）と、前記鏡面４と平行でＸ方向に垂直な第２の方向（以下、Ｙ方向とする）に移動可能な加工テーブル９と、金型用基材の表面と垂直な方向（以下、Ｚ方向とする）に移動可能なＺ軸駆動部１０と、Ｚ軸駆動部１０に取り付けられた微小往復移動用駆動機構部１１と、微小往復移動用駆動機構部１１に取り付けられた切削工具８を有する。この加工テーブル９に金型用基材１を設置し、加工装置のＺ軸駆動部１０を用いて微小往復移動用駆動機構部１１をＺ軸方向に移動させて、切削工具８と金型用基材１とを加工可能である所定量まで近づける。次に、加工テーブルのＸ方向への駆動により金型用基材１を一定速度で移動させる。その際、微小往復移動用駆動機構部１１を用いて切削工具８をＺ方向に所定の微小量だけ往復移動させる。これにより、切削工具８の先端部は金型用基材１に対して、図２に示す工具移動軌跡１２を描くように移動し、高精度に微細凹部５を形成することができる。
【００２９】
図４には、金型用基材１が円筒状である場合の装置を模式的に示した。図４の装置は、円筒状の金型用基材であるロールの両端を支持する支持機構１３と、円筒状の金型用基材であるロールをその長手方向軸線を中心に回転させるモータ１４（回転方向を以下ではＸ方向とする）と、その長手方向（以下、Ｙ方向とする）に移動可能なＹ軸駆動部１５と、Ｙ軸駆動部に取り付けられた金型用基材の表面と垂直な方向（以下、Ｚ方向とする）に移動可能なＺ軸駆動部１０と、Ｚ軸駆動部１０に取り付けられた微小往復移動用駆動機構部１１と、微小往復移動用駆動機構部１１に取り付けられた切削工具８を有する。この支持機構１３に円筒状の金型用基材１を設置し、加工装置のＺ軸駆動部１０を用いて微小往復移動用駆動機構部１１をＺ軸方向に移動させて、切削工具８と金型用基材１とを加工可能である所定量まで近づける。次に、モータ１４の駆動により金型用基材１をＸ方向に一定速度で回転させる。その際、微小往復移動用駆動機構部１１を用いて切削工具８をＺ方向に所定の微小量だけ往復移動させる。これにより、切削工具８の先端部は金型用基材１に対して、図２に示す工具移動軌跡１２を描くように移動し、高精度に微細凹部５を形成することができる。
【００３０】
微小往復移動用駆動機構部１１の駆動源としては切削工具を微小駆動できるものであれば特に制限されず、圧電素子、磁歪素子、超音波発振機などを使用することができるが、加工精度、加工速度の観点から圧電素子を用いることが好ましい。微小往復移動用駆動機構部１１に取り付ける切削工具の材質は特に制限されるものではなく、超硬バイト、ＣＢＮバイト、セラミックバイト、ダイヤモンドバイトなどを使用することができるが、加工精度の観点からダイヤモンドバイトを用いることが好ましい。
【００３１】
本発明の防眩フィルム製造用金型の製造方法においては、切削加工によって形成される複数の微細凹部間の平均最隣接距離ａ（μｍ）と、切削深さｄ（μｍ）が下記条件を満たすことを特徴の１つとする。
【００３２】
【数５】
2011197545.tif 000007
【００３３】
【数６】
2011197545.tif 000008
【００３４】
ここで、微細凹部間の平均最隣接距離とは、一つ微細凹部に注目した時に、該微細凹部の最深部と、該微細凹部に最隣接する微細凹部の最深部間の距離の平均値である。図５に微細凹部間の最隣接距離を模式的に示した。注目した微細凹部Ａに最隣接する微細凹部Ｂの最深部１７間の距離ａＡＢが、微細凹部Ａの最隣接距離となる。また、微細凹部の切削深さｄとは、微細凹部形成工程によって複数の微細凹部が形成された表面の最高部１６から、微細凹部最深部１７までの距離である。
【００３５】
ここで、後述するように金型の微細凹部が形成された面（凹凸面）が転写された防眩フィルムの表面（微細凹凸表面）は、当該微細凹凸表面によって発生するギラツキを抑制するという観点から、５０μｍ以上の長周期成分を含まないことが好ましい。しかしながら、１０μｍ以下の短周期成分のみを含む微細凹凸表面では優れた防眩性能が発現しない。よって、防眩フィルムの微細凹凸表面は、十分な防眩効果を発現しつつ、ギラツキを十分に防止するために、１０〜５０μｍの周期を持つ表面形状を主成分として含むことが好ましい。よって、十分な防眩効果を発現しつつ、ギラツキを十分に防止する防眩フィルムを製造するための金型は、１０〜５０μｍの周期を持つ表面形状を主成分として含むことが好ましい。平均最隣接距離ａが４０μｍを上回る場合には、得られる金型に周期が５０μｍ以上である微細凹凸表面形状が形成されやすくなり、結果として、得られる防眩フィルムを高精細の画像表示装置の表面に配置したときにギラツキが発生することとなる。また、平均最隣接距離ａが１０μｍを下回る場合には、得られる金型に周期が１０μｍ以下の短周期成分が多く含まれるようになり、得られる防眩フィルムに優れた防眩性能が発現しない。
【００３６】
また、防眩フィルムの微細凹凸表面は、当該微細凹凸表面によって発生する白ちゃけを抑制するという観点から、防眩フィルムの主平面に垂直な微細凹凸表面の平均傾斜角度θは３°以下であることが好ましい。また、防眩性の発現という観点から、該平均傾斜角度θは０．５°以上であることが好ましい。ここで平均傾斜角度θは平均最隣接距離ａおよび切削深さｄより、次式で推算することができる。
【００３７】
【数７】
2011197545.tif 000009
【００３８】
【数８】
2011197545.tif 000010
【００３９】
よって、切削深さｄと平均最隣接距離ａの比ｄ／ａはｔａｎ（０．５°）／２＝０．００４４以上が好ましく、ｔａｎ（３°）／２＝０．０２６以下が好ましい。比ｄ／ａが０．００４４を下回る場合は得られる金型の平均傾斜角度が０．５°未満となり、得られる防眩フィルムが十分な防眩効果を発現しないため好ましくない。また、比ｄ／ａが０．０２６を上回る場合には、得られる金型の平均傾斜角度が３°を上回ることとなり、得られる防眩フィルムが白ちゃけるため好ましくない。
【００４０】
また、防眩フィルムが白ちゃけを抑制しつつ、優れた防眩性を発現するためには、微細凹部形成工程において形成される複数の微細凹部は球面の一部で形成されていることが好ましい。微細凹部が球面の一部で形成される場合の、微細凹部形状は模式的には図６のように表すことができる。このときの球面の半径をＲ（μｍ）とした場合に、前記平均傾斜角度θは、次式で推算することができる。
【００４１】
【数９】
2011197545.tif 000011
【００４２】
【数１０】
2011197545.tif 000012
【００４３】
よって、切削深さｄと球面の半径Ｒの比ｄ／Ｒは１−ｃｏｓ（１°）＝０．０００１５以上が好ましく、１−ｃｏｓ（６°）＝０．００５５以下が好ましい。比ｄ／Ｒが０．０００１５を下回る場合は得られる金型の平均傾斜角度が０．５°未満となり、得られる防眩フィルムが十分な防眩効果を発現しないため好ましくない。また、比ｄ／Ｒが０．００５５を上回る場合には、得られる金型の平均傾斜角度が３°を上回ることとなり、得られる防眩フィルムが白ちゃけるため好ましくない。
【００４４】
また、得られる防眩フィルムは平坦面、すなわち傾斜角度が略０°である面は５％以下であることが好ましい。平坦面が５％を超える場合には十分な防眩性を発現しないためである。平坦面の割合αは、前記平均傾斜角度θと球面の半径Ｒ、および平均最隣接距離ａより、次式で推算することができる。
【００４５】
【数１１】
2011197545.tif 000013
【００４６】
【数１２】
2011197545.tif 000014
【００４７】
よって、平均最隣接距離ａと球面の半径Ｒの比ａ／Ｒは以下の条件を満たすことが好ましい。
【００４８】
【数１３】
2011197545.tif 000015
【００４９】
微細凹部形成工程において形成される複数の微細凹部を半径Ｒの球面の一部で形成するためには、ノーズ半径がＲの切削工具を用いて、Ｘ方向の移動速度もしくは回転速度と、Ｚ方向の微小往復移動を制御し、切削工具先端部の移動軌跡が半径Ｒの円弧の一部を描くように設定して加工すればよい。
【００５０】
微細凹部形成工程において形成される複数の微細凹部は規則的に配列させて形成してもよいし、ランダムに配置してもよいが、規則的に微細凹部を形成した場合には、規則的な微細凹部配置に起因する干渉色が発生する可能性があるため、ランダムに配置することが好ましい。図７は微細凹部を規則的に配置した場合を模式的に示した。また、図８は微細凹部をランダムに配置した場合を模式的に示した。
【００５１】
〔４〕熱処理工程
本発明の防眩性フィルム製造用金型の製造方法では、続く熱処理工程において、微細凹部が形成された面５を熱処理する。これによって、金型の表面硬度および耐摩耗性を向上させ、金型としての耐久性を向上させることができる。このように本発明の防眩性フィルム製造用金型の製造方法では、熱処理工程を含むことで、得られた金型を用いて防眩性フィルムを製造するに際し、使用中に金型表面の凹凸が磨り減ったり、金型が損傷したりすることを防止でき、１つの金型を用いてより多くの防眩フィルムを製造することができるようになる。
【００５２】
本発明の熱処理工程における熱処理温度は２００〜６００℃であることが好ましく、２５０〜５５０℃であることがより好ましい。熱処理温度が２００℃未満である場合には、十分な表面硬度および耐摩耗性が得られない可能性がある。一方、熱処理温度が６００℃を超える場合には、十分な表面硬度が得られない可能性があり、また、金型が変形する可能性もある。
【００５３】
本発明の熱処理工程における熱処理時間は、処理環境や処理温度によって変化するが、３０分間〜１０時間であることが好ましく、１時間〜５時間であることがより好ましい。熱処理時間が３０分間未満である場合には、十分な表面硬度および耐摩耗性が得られない可能性があり、１０時間を超えて熱処理工程を行なっても効果は変化しないため、生産性が低下する。
【００５４】
熱処理工程を酸素が存在する雰囲気で行なうと、酸化により金型に錆ができて変色する可能性があり、これを用いて製造された防眩フィルムにおいてムラが発生する虞がある。したがってこのような熱処理中の酸化の影響を低減するためには、熱処理工程は、脱気した状態もしくは窒素、アルゴンなどの不活性気体雰囲気下で行なうことが好ましい。
【００５５】
＜防眩フィルムの製造方法＞
本発明はまた、上述した本発明の金型の製造方法で得られた金型を用いた防眩フィルムの製造方法についても提供する。すなわち、本発明の防眩フィルムの製造方法は、本発明の金型の製造方法で製造された金型の微細凹部が形成された面を透明樹脂フィルムに転写する工程と、金型の微細凹部が形成された面が転写された透明樹脂フィルムを金型から剥がす工程とを含む。このような本発明の防眩フィルムの製造方法によって、好ましい光学特性を示す防眩フィルムが好適に製造される。
【００５６】
金型形状のフィルムへの転写は、エンボスにより行なうことが好ましい。エンボスとしては、光硬化性樹脂を用いるＵＶエンボス法、熱可塑性樹脂を用いるホットエンボス法が例示され、中でも、生産性の観点から、ＵＶエンボス法が好ましい。
【００５７】
ＵＶエンボス法は、透明樹脂フィルムの表面に光硬化性樹脂層を形成し、その光硬化性樹脂層を金型の微細凹部が形成された面に押し付けながら硬化させることで、金型の微細凹部が形成された面が光硬化性樹脂層に転写される方法である。具体的には、透明樹脂フィルム上に紫外線硬化型樹脂を塗工し、塗工した紫外線硬化型樹脂を金型の微細凹部が形成された面に密着させた状態で透明樹脂フィルム側から紫外線を照射して紫外線硬化型樹脂を硬化させ、その後金型から、硬化後の紫外線硬化型樹脂層が形成された透明樹脂フィルムを剥離することにより、金型の形状を紫外線硬化型樹脂に転写する。
【００５８】
ＵＶエンボス法を用いる場合、透明樹脂フィルムとしては、実質的に光学的に透明なフィルムであればよく、たとえばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィンなどの熱可塑性樹脂の溶剤キャストフィルムや押出フィルムなどの樹脂フィルムが挙げられる。
【００５９】
またＵＶエンボス法を用いる場合における紫外線硬化型樹脂の種類は特に限定されないが、市販の適宜のものを用いることができる。また、紫外線硬化型樹脂に適宜選択された光開始剤を組み合わせて、紫外線より波長の長い可視光でも硬化が可能な樹脂を用いることも可能である。具体的には、トリメチロールプロパントリアクリレート、ペンタエリスリトールテトラアクリレートなどの多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）などの光重合開始剤とを混合したものを好適に用いることができる。
【００６０】
一方、ホットエンボス法は、熱可塑性樹脂で形成された透明樹脂フィルムを加熱状態で金型に押し付け、金型の表面形状を透明樹脂フィルムに転写する方法である。ホットエンボス法に用いる透明樹脂フィルムとしては、実質的に透明なものであればいかなるものであってもよく、たとえば、ポリメチルメタクリレート、ポリカーボネート、ポリエチレンテレフタレート、トリアセチルセルロース、ノルボルネン系化合物をモノマーとする非晶性環状ポリオレフィンなどの熱可塑性樹脂の溶剤キャストフィルムや押出フィルムなどを用いることができる。これらの透明樹脂フィルムはまた、上で説明したＵＶエンボス法における紫外線硬化型樹脂を塗工するための基材フィルムとしても好適に用いることができる。
【００６１】
本発明の製造方法によって得られた金型を用いて製造される防眩フィルムは、微細凹凸表面を精度よく制御されて形成されるため、十分な防眩性を発現し、かつ、白ちゃけが発生せず、画像表示装置の表面に配置した際にもギラツキが発生せず、高いコントラストを示すものとなる。
【００６２】
このように本発明の防眩フィルム用金型の製造方法では、優れた防眩性を示しながら、良好なコントラストを発現し、「白ちゃけ」や「ギラツキ」の発生による視認性の低下が防止された防眩フィルムを製造するための金型を製造することができる。加えて、上述した熱処理工程を含むことによって、より硬度に優れた防眩フィルム製造用金型を製造し得るという効果も発揮される。
【００６３】
以下に実施例を挙げて、本発明をさらに詳しく説明するが、本発明はこれら実施例に限定されるものではない。例中、含有量ないし使用量を表す％および部は、特記ない限り重量基準である。
【００６４】
＜実施例１＞
縦１００ｍｍ×幅１００ｍｍのステンレス（ウッデホルム（株）社製のＳＴＡＶＡＸ（商品名））の表面に主成分としてニッケルを元素比率で９２％含み、副成分としてリンを元素比率で８％含む無電解ニッケルめっきが施されたものを用意した。無電解ニッケルめっきの厚みは、約１００μｍとなるように設定した。その無電解ニッケルめっき表面を切削加工によって鏡面加工した。この鏡面加工された無電解ニッケルめっき表面に、微細凹部間の最隣接距離が２５μｍ、切削深さが０．６μｍとなるように図９に示す配置で複数の微細凹部を切削加工して金型Ａを作製した。ここで切削加工は、金型用基材をＸ方向およびＹ方向に移動する加工テーブルに設置し、ノーズ半径１４３μｍのダイヤモンドバイトを圧電素子によって駆動する微小往復移動用駆動機構部に取り付け、金型用基材をＸ方向に一定速度で移動させると同時に、切削工具をＺ方向に所定の微小量だけ往復移動させることによって行なった。また、微細凹部は半径が１４３μｍの球面の一部となるように切削加工を行なった。この微細凹部が形成された無電解ニッケル表面をアルゴン雰囲気下、３００℃で２時間熱処理を行なった。
【００６５】
光硬化性樹脂組成物ＧＲＡＮＤＩＣ  ８０６Ｔ（大日本インキ化学工業（株）製）を酢酸エチルにて溶解して、５０重量％濃度の溶液とし、さらに、光重合開始剤であるルシリンＴＰＯ（ＢＡＳＦ社製、化学名：２，４，６−トリメチルベンゾイルジフェニルフォスフィンオキサイド）を、硬化性樹脂成分１００重量部あたり５重量部添加して塗布液を調製した。厚み８０μｍのトリアセチルセルロース（ＴＡＣ）フィルム上に、この塗布液を乾燥後の塗布厚みが１０μｍとなるように塗布し、６０℃に設定した乾燥機中で３分間乾燥させた。乾燥後のフィルムを、先に得られた金型Ａの微細凹部が形成された面に、光硬化性樹脂組成物層が金型側となるようにゴムロールで押し付けて密着させた。この状態でＴＡＣフィルム側より、強度２０ｍＷ／ｃｍ2の高圧水銀灯からの光をｈ線換算光量で２００ｍＪ／ｃｍ2となるように照射して、光硬化性樹脂組成物層を硬化させた。この後、ＴＡＣフィルムを硬化樹脂ごと金型から剥離して、微細凹凸表面を有する硬化樹脂とＴＡＣフィルムとの積層体からなる、透明な防眩フィルムＡを作製した。
【００６６】
＜実施例２＞
微細凹部間の最隣接距離が４０μｍ、切削深さが０．６μｍとなるように図１０に示す配置で複数の微細凹部を切削加工したこと以外は実施例１と同様にして金型Ｂを作製した。得られた金型Ｂを用いたこと以外は、実施例１と同様にして防眩フィルムＢを作製した。
【００６７】
＜比較例１＞
直径２００ｍｍの鉄ロール（ＪＩＳによるＳＴＫＭ１３Ａ）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき表面にブラスト装置（（株）不二製作所製）を用いて、ジルコニアビーズＴＺ−ＳＸ−１７（東ソー（株）製、平均粒径：２０μｍ）を、ブラスト圧力０．０９ＭＰａ（ゲージ圧、以下同じ）、ビーズ使用量８ｇ／ｃｍ2（ロールの表面積１ｃｍ2あたりの使用量、以下同じ）でブラストし、表面に凹凸をつけた。得られた凹凸つき銅めっき鉄ロールにクロムめっき加工を行ない、金属金型Ｃを作製した。このとき、クロムめっき厚みが６μｍとなるように設定した。得られた金型Ｃを用いたこと以外は、実施例１と同様にして防眩フィルムＣを作製した。
【００６８】
＜比較例２＞
微細凹部が形成された無電解ニッケル表面に熱処理を行なわないこと以外は実施例１と同様にして金型Ｄを作製した。
【００６９】
＜評価試験１＞
実施例１、実施例２および比較例１で得られた各金型についての表面形状について評価した。表面形状の測定は、共焦点顕微鏡ＰＬμ２３００（Ｓｅｎｓｏｆａｒ社製）を用いた。測定の際、対物レンズの倍率は５０倍とした。測定データをもとに、ＪＩＳ  Ｂ  ０６０１に準拠した方法で計算することにより、算術平均高さＰａ、平均長さＰＳｍおよび最大断面高さＰｔを算出した。また、測定によって得られた断面曲線より、各金型表面の平均傾斜角度θおよび最大傾斜角度θｍａｘを算出した。結果を金型の作製条件と共に表１に示す。
【００７０】
【表１】
2011197545.tif 000016
【００７１】
＜評価試験２＞
得られた各防眩フィルムについて、以下のような光学特性および防眩性能の評価を行なった。
【００７２】
（１）光学特性の評価１：ヘイズの測定
防眩フィルムのヘイズは、ＪＩＳ  Ｋ  ７１３６に規定される方法で測定した。具体的には、この規格に準拠したヘイズメータＨＭ−１５０型（村上色彩技術研究所製）を用いてヘイズを測定した。防眩フィルムの反りを防止するため、光学的に透明な粘着剤を用いて凹凸面が表面となるようにガラス基板に貼合してから、測定に供した。一般的にヘイズが大きくなると、画像表示装置に適用したときに画像が暗くなり、その結果、正面コントラストが低下しやすくなる。それ故に、ヘイズは低い方が好ましい。
【００７３】
（２）光学特性の評価２：透過鮮明度の測定
透過鮮明度は、ＪＩＳ  Ｋ  ７１０５に規定される方法で測定した。具体的には、この規格に準拠した写像性測定器ＩＣＭ−ＩＤＰ（スガ試験機（株）製）を用いて、防眩フィルムの透過鮮明度を測定した。この規格では、像鮮明度測定に用いる光学くしとして、暗部と明部の幅の比が１：１で、その幅が０．１２５ｍｍ、０．５ｍｍ、１．０ｍｍおよび２．０ｍｍである４種類が規定されている。これら４種類の光学くしを用いて測定された像鮮明度の和をもって透過鮮明度と呼ぶことにした。この定義による場合の透過鮮明度の最大値は４００％である。この定義による透過鮮明度は大きい方が好ましい。透過鮮明度が小さくなると、画像表示装置に配置した際に像が不鮮明となる傾向があり、また、ギラツキが発生しやすくなる傾向があるため好ましくない。よって、透過鮮明度は２００％以上であることが好ましく、３００％以上であることがさらに好ましい。評価の際には、ヘイズ測定の場合と同様に、防眩フィルムの反りを防止するため、光学的に透明な粘着剤を用いて凹凸面が表面となるようにガラス基板に貼合してから、測定に供した。この状態でガラス基板側から光を入射させ、測定を行なった。
【００７４】
（３）光学特性の評価３：６０度光沢度の測定
６０度光沢度は、ＪＩＳ  Ｚ  ８７４１に規定される方法で測定した。具体的には、この規格に準拠した光沢計ＰＧ−１Ｍ（日本電色工業（株）製）を用いて、防眩フィルムの光沢度を測定した。この場合も、防眩フィルムの反りを防止するため、および裏面からの反射を防止するために、光学的に透明な粘着剤を用いて、防眩フィルムを凹凸面が表面となるように２ｍｍ厚みの黒色アクリル樹脂板に貼合してから、測定に供した。この状態で防眩フィルム側から光を入射させ、測定を行なった。一般的に６０度光沢度が小さいことは、サンプル表面が曇っていることを意味し、その結果、白ちゃけが発生しやすくなる。それ故に、光沢度は高い方が好ましいが、光沢度が高すぎると映り込みが生じ、防眩性が低下するため、３０〜９０％程度の値が好ましい。
【００７５】
（４）防眩性能の評価１：映り込みの目視評価
防眩フィルムの裏面からの反射を防止するために、凹凸面が表面となるように黒色アクリル樹脂板に防眩フィルムを貼合し、蛍光灯のついた明るい室内で凹凸面側から目視で観察し、蛍光灯の映り込みの有無を、目視にて次の基準で３段階に評価した。
【００７６】
１：映り込みが観察されない
２：映り込みが少し観察される
３：映り込みが明瞭に観察される
（５）防眩性能の評価２：白ちゃけの目視評価
防眩フィルムの裏面からの反射を防止するために、凹凸面が表面となるように黒色アクリル樹脂板に防眩フィルムを貼合し、蛍光灯のついた明るい室内で凹凸面側から目視で観察し、白ちゃけの程度を、目視にて次の基準で３段階に評価した。
【００７７】
１：白ちゃけが観察されない
２：白ちゃけが少し観察される
３：白ちゃけが明瞭に観察される
結果を表２に示す。なお、表２中、たとえば実施例１の透過鮮明度の内訳は次のとおりである。
【００７８】
透過鮮明度
０．１２５ｍｍ光学くし：  ４８．１％
０．５ｍｍ光学くし    ：  ７３．２％
１．０ｍｍ光学くし    ：  ７９．８％
２．０ｍｍ光学くし    ：  ８０．２％
合計                    ２８１．３％
【００７９】
【表２】
2011197545.tif 000017
【００８０】
表１に示す結果から、本発明の製造方法によって作製された金型は、表面凹凸形状の傾斜角度が適切に制御されて形成されていることが分かった。また、表２に示す結果から、本発明の製造方法から得られる防眩フィルムは優れた防眩性能を示した。本発明の好ましい要件を全て満たす防眩フィルムＡは、十分な防眩性能と白ちゃけの防止が達成されていた。また、透過鮮明度も高いため画像表示装置に配置した際にもギラツキが発生しない。一方、比ａ／Ｒが本発明の好ましい要件を満たさない防眩フィルムＢは白ちゃけの防止と高い透過鮮明度を示したが、わずかに映り込みが発生していた。これは上述したように比ａ／Ｒが本発明の要件を満たさないために、金型Ｂおよびそれより得られる防眩フィルムＢに平坦面が多く存在したためである。一方、本発明と異なる製法によって作製した金型Ｃは表面凹凸形状の傾斜角度が制御できておらず、白ちゃけが明瞭に観察された。
【００８１】
＜評価試験３＞
実施例１、実施例２および比較例２で得られた各金型のビッカース硬度を測定した。ビッカース硬度の測定はＪＩＳ  Ｚ  ２２４４に従って行なった。結果を表３に示す。
【００８２】
【表３】
2011197545.tif 000018
【００８３】
表３に示す結果から、熱処理を行なった実施例１および２では、熱処理を行なわなかった比較例２に比べて高い硬度が得られた。熱処理により高い硬度が得られることで、耐久性が向上し、凹凸が磨り減りや金型が損傷のリスクが低減される。
【符号の説明】
【００８４】
１  金型用基材、２  金型用基材の表面、３  ニッケルめっき、４  鏡面、５  微細凹部、６  鏡面と平行な方向、７  鏡面と垂直な方向、８  切削工具、８ａ  切削工具の刃先、９  加工テーブル、１０  Ｚ軸駆動部、１１  微小往復移動用駆動機構部、１２ａ  切削工具の先端部の移動軌跡、１２ｂ  切削工具の移動軌跡、１３  円筒状金型の支持機構、１４  円筒状金型を回転させるためのモータ、１５  Ｙ軸駆動部、１６  微細凹部が形成された表面の最高部、１７  微細凹部の最深部、Ａ  着目する一つの微細凹部、Ｂ  微細凹部Ａに最隣接する微細凹部、ａＡＢ  微細凹部Ａと微細凹部Ｂの最深部間の距離。
【図１】
2011197545.tif 000023
【図２】
2011197545.tif 000024
【図３】
2011197545.tif 000025
【図４】
2011197545.tif 000026
【図５】
2011197545.tif 000027
【図６】
2011197545.tif 000028
【図７】
2011197545.tif 000029
【図８】
2011197545.tif 000030
【図９】
2011197545.tif 000031
【図１０】
2011197545.tif 000032